Способ изготовления стеклопластиковой арматуры
MANUFACTURING METHOD OF FIBERGLASS REINFORCEMENT

Изобретение относится к производству стеклопластиковой арматуры для бетона.
Известен способ изготовления стеклопластиковой арматуры, предусматривающий формование из стекловолокна жгута, его пропитку раствором полимерного связующего, формование заготовок с приданием ей профиля до завершения процесса полимеризации связующего, отверждение связующего [1].
Задача изобретения заключается в увеличении прочности сцепления стеклопластиковой арматуры с бетоном.
Технический результат достигается тем, что по способу изготовления стеклопластиковой арматуры, предусматривающему формование из стекловолокна жгута, его пропитку раствором полимерного связующего, формование заготовок с приданием им профиля до завершения процесса полимеризации связующего, отверждение связующего, до отверждения связующего между двумя заготовками полукруглого поперечного сечения, сложенными плоскостями, размещают пропитанную полимерным связующим ленту стеклохолста или ленту стеклоткани, края которой выступают из заготовок, после чего заготовки с лентой скручивают по винтовой линии.
На фиг. 1 изображены две заготовки полукруглого поперечного сечения, сложенные плоскостями, с размещенной между ними лентой: где 1 - верхняя заготовка прута; 2 - нижняя заготовка прута; 3 - лента стеклохолста; на фиг. 2 - фрагмент готовой арматуры.
Способ поясняется примерами.
1. Из стекловолокна (например, алюмоборосиликатного) формуют жгут, пропитывают его раствором полимерного связующего (например, смола эпоксидная), формуют заготовки прута с приданием им профиля полукруглого поперечного сечения. Между двумя заготовками (верхней и нижней) полукруглого поперечного сечения, сложенными плоскостями, размещают пропитанную полимерным связующим (смола эпоксидная) ленту стеклохолста (например, стеклохолста из рубленых стеклянных нитей), при этом края ленты выступают из заготовок. Затем заготовки с лентой скручивают по винтовой линии и осуществляют отверждение полимерного связующего (например, путем термообработки при температуре 90-180°С).
2. Из стекловолокна (например, алюмомагнезиального) формуют жгут, пропитывают его раствором полимерного связующего (например, смола полиэфирная ПН-3), формуют заготовки прута с приданием им профиля полукруглого поперечного сечения. Между двумя заготовками (верхней и нижней) полукруглого поперечного сечения, сложенными плоскостями, размещают пропитанную полимерным связующим (смола полиэфирная ПН-3) ленту стеклоткани, при этом края ленты выступают из заготовок. Затем заготовки с лентой скручивают по винтовой линии и осуществляют отверждение полимерного связующего (например, путем термообработки при температуре 90-180°С).
Выступающие из скрученного прута стеклопластиковой арматуры участки ленты стеклохолста или ленты стеклоткани повышают прочность сцепления прута с бетоном.
Источники информации
1. Фролов Н.П. Стеклопластиковая арматура и стеклопластбетонные конструкции / Н.П. Фролов. - М.: Стройиздат, 1980. - С. 20-24.